(57)【要約】【課題】成形加工性と耐傷付き性とを高度に両立することができ、かつ長期間にわたり耐傷付き性および耐食性の低下を抑制できる塗装金属板を提供する。【解決手段】塗装金属板は、金属板と、その一方の面に配置された第１硬化性樹脂組成物の硬化物からなる第１表層塗膜と、他方の面に配置された第２硬化性樹脂組成物の硬化物からなる第２表層塗膜とを有する。第１硬化性樹脂組成物および第２硬化性樹脂組成物は、それぞれ、硬化性ポリエステル樹脂と、硬化剤と、（固形分に対して）２〜６質量％のフッ素樹脂粒子と、（固形分に対して）０．２〜１．２質量％のフッ素樹脂で変性されたポリエチレン粒子Ａとを含む。第１硬化性樹脂組成物の硬化性ポリエステル樹脂は、第２硬化性樹脂組成物の硬化性ポリエステル樹脂よりも重量平均分子量が高い。また、第１硬化性樹脂組成物は、フッ素樹脂で変性されていないポリエチレン粒子Ｂを実質的に含まない。【選択図】図１
2020163636.tif 000002
【特許請求の範囲】
【請求項１】
金属板と、
前記金属板の一方の面に配置され、かつ硬化性ポリエステル樹脂と、硬化剤と、フッ素樹脂粒子と、フッ素樹脂で変性されたポリエチレン粒子Ａとを含み、フッ素樹脂で変性されていないポリエチレン粒子Ｂを実質的に含まない第１硬化性樹脂組成物の硬化物からなる第１表層塗膜と、
前記金属板の他方の面に配置され、かつ硬化性ポリエステル樹脂と、硬化剤と、フッ素樹脂粒子と、フッ素樹脂で変性されたポリエチレン粒子Ａとを含む第２硬化性樹脂組成物の硬化物からなる第２表層塗膜と、
を有し、
前記第１硬化性樹脂組成物に含まれる前記硬化性ポリエステル樹脂の重量平均分子量は、前記第２硬化性樹脂組成物に含まれる前記硬化性ポリエステル樹脂の重量平均分子量よりも高く、
前記第１硬化性樹脂組成物において、
前記フッ素樹脂粒子の含有量は、前記第１硬化性樹脂組成物の固形分に対して２〜６質量％であり、前記フッ素樹脂で変性されたポリエチレン粒子Ａの含有量は、前記第１硬化性樹脂組成物の固形分に対して０．２〜１．２質量％であり、
前記第２硬化性樹脂組成物において、
前記フッ素樹脂粒子の含有量は、前記第２硬化性樹脂組成物の固形分に対して２〜６質量％であり、前記フッ素樹脂で変性されたポリエチレン粒子Ａの含有量は、前記第２硬化性樹脂組成物の固形分に対して０．２〜１．２質量％である、
塗装金属板。
【請求項２】
前記第１硬化性樹脂組成物に含まれる硬化性ポリエステル樹脂の重量平均分子量は、７０００〜１２０００であり、
前記第２硬化性樹脂組成物に含まれる硬化性ポリエステル樹脂の重量平均分子量は、２０００〜６０００である、
請求項１に記載の塗装金属板。
【請求項３】
前記第２硬化性樹脂組成物は、フッ素樹脂で変性されていないポリエチレン粒子Ｂをさらに含む、
請求項１または２に記載の塗装金属板。
【請求項４】
前記第１硬化性樹脂組成物に含まれる前記フッ素樹脂粒子と前記フッ素樹脂で変性されたポリエチレン粒子Ａの合計量の、前記第１硬化性樹脂組成物の固形分に対する割合は、前記第２硬化性樹脂組成物に含まれる前記フッ素樹脂粒子と前記フッ素樹脂で変性されたポリエチレン粒子Ａと前記フッ素樹脂で変性されていないポリエチレン粒子Ｂの合計量の、前記第２硬化性樹脂組成物の固形分に対する割合よりも多い、
請求項３に記載の塗装金属板。
【請求項５】
前記第１表層塗膜の厚みは、前記第２表層塗膜の厚みよりも大きい、
請求項１〜４のいずれか一項に記載の塗装金属板。
【請求項６】
前記金属板は、Ｚｎ−Ａｌ−Ｍｇ合金めっき鋼板である、
請求項１〜５のいずれか一項に記載の塗装金属板。
【請求項７】
前記金属板と前記第１表層塗膜との間に配置された第１下層塗膜と、前記金属板と前記第２表層塗膜との間に配置された第２下層塗膜と、をさらに有する、
請求項１〜６のいずれか一項に記載の塗装金属板。
【請求項８】
請求項１〜７のいずれか一項に記載の塗装金属板を含む、シャッタースラット。
【請求項９】
複数のシャッタースラットを回動可能に連結したシャッターであって、
前記シャッタースラットは、請求項８に記載のシャッタースラットであり、
前記シャッターを巻き取ると、前記シャッタースラットであるシャッタースラットＸの前記第２表層塗膜と、前記シャッタースラットであるシャッタースラットＹの前記第１表層塗膜とは、摺動可能に接触し、
前記シャッタースラットＸと前記シャッタースラットＹとが摺動したときに、
前記シャッタースラットＸの前記第２表層塗膜における接触部位は、実質的に移動せず、
前記シャッタースラットＹの前記第１表層塗膜における接触部位は、移動する、
シャッター。
【発明の詳細な説明】
【技術分野】
【０００１】
本発明は、塗装金属板、シャッタースラットおよびシャッターに関する。
【背景技術】
【０００２】
建築物の開口部に設けられるシャッターは、鋼板などの金属板で構成される複数のスラットと称される部材を、互いに回動可能に連結することで構成されている。スラットを構成する金属板としては、意匠性や成形加工性、耐食性などの観点から、通常、塗装鋼板が用いられている。
【０００３】
一般的に、スラット用の塗装鋼板には、ロール成形による成形が可能であること（成形加工性）、および、シャッター開閉時のスラット間の摩擦に対して傷付きにくいこと（耐傷付き性）が求められる。成形加工性と耐傷付き性とを両立するために、上塗り塗膜中にポリエチレンワックス（ポリエチレン粒子）を添加したスラット用の塗装鋼板が提案されている（例えば特許文献１参照）。
【先行技術文献】
【特許文献】
【０００４】
【特許文献１】特開２００４−０３４５９１号公報
【発明の概要】
【発明が解決しようとする課題】
【０００５】
しかしながら、特許文献１のスラット用の塗装鋼板では、成形加工性と耐傷付き性とを高度に両立できるものではなかった。また、上記塗装鋼板は、時間の経過とともに、耐傷付き性や耐食性が低下しやすいという問題があった。
【０００６】
本発明は、上記事情に鑑みてなされたものであり、成形加工性と耐傷付き性とを高度に両立することができ、かつ長期間にわたり耐傷付き性および耐食性の低下を抑制できる塗装金属板およびそれを含むシャッタースラットならびにシャッターを提供することを目的とする。
【課題を解決するための手段】
【０００７】
本発明は、以下の塗装金属板、シャッタースラットおよびシャッターに関する。
【０００８】
本発明の塗装金属板は、金属板と、前記金属板の一方の面に配置され、かつ硬化性ポリエステル樹脂と、硬化剤と、フッ素樹脂粒子と、フッ素樹脂で変性されたポリエチレン粒子Ａとを含み、フッ素樹脂で変性されていないポリエチレン粒子Ｂを実質的に含まない第１硬化性樹脂組成物の硬化物からなる第１表層塗膜と、前記金属板の他方の面に配置され、かつ硬化性ポリエステル樹脂と、硬化剤と、フッ素樹脂粒子と、フッ素樹脂で変性されているポリエチレン粒子Ａとを含む第２硬化性樹脂組成物の硬化物からなる第２表層塗膜と、を有し、前記第１硬化性樹脂組成物に含まれる前記硬化性ポリエステル樹脂の重量平均分子量は、前記第２硬化性樹脂組成物に含まれる前記硬化性ポリエステル樹脂の重量平均分子量よりも高く、前記第１硬化性樹脂組成物において、前記フッ素樹脂粒子の含有量は、前記第１硬化性樹脂組成物の固形分に対して２〜６質量％であり、前記フッ素樹脂で変性されたポリエチレン粒子Ａの含有量は、前記第１硬化性樹脂組成物の固形分に対して０．２〜１．２質量％であり、前記第２硬化性樹脂組成物において、前記フッ素樹脂粒子の含有量は、前記第２硬化性樹脂組成物の固形分に対して２〜６質量％であり、前記フッ素樹脂で変性されたポリエチレン粒子Ａの含有量は、前記第２硬化性樹脂組成物の固形分に対して０．２〜１．２質量％である。
【０００９】
本発明のシャッタースラットは、本発明の塗装金属板を含む。
【００１０】
本発明のシャッターは、複数のシャッタースラットを回動可能に連結したシャッターであって、前記シャッタースラットは、本発明のシャッタースラットであり、前記シャッターを巻き取ると、前記シャッタースラットであるシャッタースラットＸの前記第２表層塗膜と、前記シャッタースラットであるシャッタースラットＹの前記第１表層塗膜とは、摺動可能に接触し、前記シャッタースラットＸと前記シャッタースラットＹとが摺動したときに、前記シャッタースラットＸの前記第２表層塗膜における接触部位は、実質的に移動せず、前記シャッタースラットＹの前記第１表層塗膜における接触部位は、移動する。
【発明の効果】
【００１１】
本発明によれば、成形加工性と耐傷付き性とを高度に両立することができ、かつ長期間にわたり耐傷付き性および耐食性の低下を抑制できる塗装金属板およびそれを含むシャッタースラットならびにシャッターを提供することができる。
【図面の簡単な説明】
【００１２】
【図１】図１は、本発明の一実施の形態に係る塗装金属板の構成を示す模式図である。
【図２】図２は、巻いたときのシャッターを示す部分断面図である。
【図３】図３Ａは、図２のシャッターを構成するシャッタースラットを示す断面図であり、図３Ｂは、図３Ａの部分拡大断面図である。
【発明を実施するための形態】
【００１３】
スラット用の塗装金属板では、特に曲げ加工などの成形加工が施された部分（加工部）に割れなどがあると、そこを起点として腐食を生じやすい。そのため、塗膜を伸びやすくして、成形加工性を高めることが望まれる。一方で、伸びやすい塗膜は軟質であるため、耐傷付き性や耐食性は低下しやすい。このように、成形加工性と耐傷付き性または耐食性とを高度に両立することは難しかった。
【００１４】
特に、Ｚｎ−Ａｌ−Ｍｇ合金めっき鋼板のように硬質なめっき層を有する金属板では、加工部においてめっき層が割れやすく、そこから腐食を生じやすい。また、板厚の厚い金属板を用いたシャッターは、巻き取った際に、シャッター表面の塗膜が傷付きやすい。したがって、そのような金属板を用いた際には、成形加工性と耐傷付き性や耐食性とを一層両立できることが望まれる。
【００１５】
これに対して本発明では、まず、シャッターにしたときに屋外側（表側）となる塗膜（第１表層塗膜）を構成する樹脂の分子量を相対的に高くしている。それにより、第１表層塗膜（表側）を軟質にして、成形加工性を高めることができる。一方、屋内側（裏側）となる塗膜（第２表層塗膜）を構成する樹脂の分子量は、相対的に低くしている。それにより、第２表層塗膜を適度に硬質にして、シャッターを巻いたときの他のシャッタースラットとの擦動などに伴う摩耗を少なくし、それにより、第１表層塗膜に傷が付くのを抑制することができる（すなわち、耐傷付き性を高めることができる）。さらに、第１表層塗膜と第２表層塗膜におけるワックス粒子の組成を所定の範囲に調整されている。それにより、第１表層塗膜における耐傷付き性の低下を抑制でき、かつ長期間にわたって耐傷付き性と耐食性を維持することができる。
【００１６】
このように、第１表層塗膜と第２表層塗膜とで異なる構成を有することが好ましい理由は明らかではないが、以下のように考えられる。通常、シャッターを巻いたとき、積層される一方のシャッタースラットＸの裏側の面（第２表層塗膜の面）と、他方のシャッタースラットＹの表側の面（第１表層塗膜の面）とは、擦動可能に接触する（後述の図２参照）。そして、これらのシャッタースラットを摺動させたときに、一方のシャッタースラットＸの第２表層塗膜上の接触部位は、当該第２表層塗膜上において実質的に移動しないのに対し；他方のシャッタースラットＹの第１表層塗膜上の接触部位は、当該第１表層塗膜上において移動するように構成されている。つまり、一方のシャッタースラットＸの摺動面の面積（接触面積の積算値）は、他方のシャッタースラットＹの摺動面の面積（接触面積の積算値）よりも小さい。また、一方のシャッタースラットＸの第２表層塗膜上の接触部位は、同じ接触部位で接触し続けるのに対し；他方のシャッタースラットＹの第１表層塗膜上の接触部位は、同じ接触部位では時々しか接触しない。つまり、一方のシャッタースラットＸの第２表層塗膜の接触部位の摺動時間（接触時間）は、他方のシャッタースラットＹの第１表層塗膜の接触部位の摺動時間（接触時間）よりも長い。
このような摺動面の面積や摺動時間（接触時間）の違いに起因して、一方のシャッタースラットＸの接触部位の塗膜（第２表層塗膜）が軟質であると、短期間で摩耗しやすく、その摩耗によって脱落したワックス粒子などによって、他方のシャッタースラットＹの接触部位の塗膜（第１表層塗膜）に傷が付きやすい。これらのことから、本発明では、上記の通り、一方のシャッタースラットＸの接触部位の塗膜（第２表層塗膜）を相対的に硬質にし、他方のシャッタースラットＹの接触部位の塗膜（第１表層塗膜）を相対的に軟質にすることが有効と考えられる。
【００１７】
１．塗装金属板
１−１．金属板
金属板の種類は、特に限定されない。金属板の例には、冷延鋼板、亜鉛めっき鋼板、Ｚｎ−Ａｌ合金めっき鋼板、Ｚｎ−Ａｌ−Ｍｇ合金めっき鋼板、アルミニウムめっき鋼板、ステンレス鋼板（オーステナイト系、マルテンサイト系、フェライト系、フェライト・マルテンサイト二相系を含む）、アルミニウム板、アルミニウム合金板および銅板などが含まれる。耐食性や耐傷付き性、成形加工性などの観点からは、金属板は、鋼板であることが好ましく、溶融亜鉛めっき鋼板またはＺｎ−Ａｌ−Ｍｇ合金めっき鋼板であることがより好ましく、高い耐食性を有する観点では、Ｚｎ−Ａｌ−Ｍｇ合金めっき鋼板であることがさらに好ましい。金属板は、脱脂や酸洗などの公知の塗装前処理が施されていてもよい。
【００１８】
めっき鋼板におけるめっき付着量（両面めっき付着量）は、十分な耐食性を得る観点などから、例えば６０〜１５０ｇ／ｍ２であることが好ましい。
【００１９】
金属板の板厚は、特に限定されず、シャッターの種類などに応じて適宜設定されうる。例えば、金属板の板厚は、０．３〜２ｍｍ程度である。
【００２０】
１−２．第１表層塗膜／第２表層塗膜
第１表層塗膜および第２表層塗膜（これらを「上塗り塗膜」ともいう）は、それぞれ塗装金属板の最も外側に位置する塗膜である。具体的には、第１表層塗膜は、金属板の一方の面（シャッタースラットにしたときに表側となる面であり、「第１面」ともいう）に配置され、かつ金属板の一方の面側において最も外側に位置している。第２表層塗膜は、金属板の他方の面（シャッタースラットにしたときに裏側となる面であり、「第２面」ともいう）に配置され、かつ金属板の他方の面側において最も外側に位置している。
【００２１】
１−２−１．第１表層塗膜（表面側の表層塗膜）
第１表層塗膜は、シャッタースラットとして用いられた場合に、耐傷付き性、耐久性および耐候性を有することが望まれる。これらの観点から、第１表層塗膜は、硬化性樹脂と、硬化剤と、ワックス粒子とを含む硬化性樹脂組成物の硬化物からなることが好ましい。
【００２２】
硬化性樹脂の例には、硬化性アクリル樹脂や硬化性ポリエステル樹脂が含まれるが、耐候性などの観点では、硬化性ポリエステル樹脂が好ましい。さらに、成形加工性を高める観点から、第１表層塗膜を構成する硬化性ポリエステル樹脂は、第２表層塗膜を構成する硬化性ポリエステル樹脂よりも高分子量の硬化性ポリエステル樹脂であることが好ましい。すなわち、第１表層塗膜は、相対的に高分子量の硬化性ポリエステル樹脂と、硬化剤と、ワックス粒子とを含む第１硬化性樹脂組成物の硬化物からなることが好ましい。
【００２３】
（硬化性ポリエステル樹脂）
第１硬化性樹脂組成物に含まれる硬化性ポリエステル樹脂の重量平均分子量は、第２硬化性樹脂組成物に含まれる硬化性ポリエステル樹脂の重量平均分子量よりも高い。具体的には、第１硬化性樹脂組成物に含まれる硬化性ポリエステルの重量平均分子量は、７０００〜１２０００であることが好ましい。当該硬化性ポリエステル樹脂の重量平均分子量が７０００以上であると、第１表層塗膜の可撓性を高めやすいため（伸びやすくしうるため）、成形加工性を高めやすく、１２０００以下であると、耐傷付き性を損ないにくいだけでなく、外装材として必要な耐候性も確保しやすい。当該硬化性ポリエステル樹脂の重量平均分子量は、上記観点から、８０００〜１１０００であることがより好ましい。
【００２４】
硬化性ポリエステル樹脂の重量平均分子量は、ＪＩＳ Ｋ ０１２４−２０１１に準じ、ゲルパーミエーションクロマトグラフで測定したクロマトグラムから標準ポリスチレンの分子量を基準にして算出することができる。
【００２５】
硬化性ポリエステル樹脂の種類は、重量平均分子量が上記関係を満たすものであればよく、特に限定されないが、例えば水酸基含有ポリエステル樹脂を使用することが可能である。水酸基含有ポリエステル樹脂の例には、オイルフリーポリエステル、（油変性）アルキド樹脂およびこれらの樹脂の変性物が含まれる。
【００２６】
オイルフリーポリエステルは、多塩基酸成分と多価アルコール成分との重縮合物である。多塩基酸成分の例には、無水フタル酸、イソフタル酸、テレフタル酸、テトラヒドロ無水フタル酸、ヘキサヒドロ無水フタル酸、コハク酸、フマル酸、アジピン酸、セバシン酸、無水マレイン酸などのジカルボン酸、およびこれらの酸の低級アルキルエステル化物が含まれる。多価アルコール成分の例には、エチレングリコール、１，３−プロパンジオール、１，４−ブタンジオール、１，５−ペンタンジオール、１，６−ヘキサンジオール、１，４−シクロヘキサンジオール、１，４−シクロヘキサンジメタノール、ビスフェノールＡアルキレンオキシド付加物などの２価のアルコールや；トリメチロールプロパン（ＴＭＰ）、ペンタエリスリトール（ＰＥ）、トリメチロールエタン（ＴＭＥ）、エリスリトール、ジペンタエリスリトール、ソルビトール、グリセリンなどの３価以上のアルコールが含まれる。
【００２７】
アルキド樹脂は、前述のオイルフリーポリエステルの多塩基酸成分および多価アルコール成分に加えて、油脂肪酸も既知の方法で反応させた樹脂である。油脂肪酸の例には、ヤシ油脂肪酸や大豆油脂肪酸、アマニ油脂肪酸、サフラワー油脂肪酸、トール油脂肪酸、脱水ヒマシ油脂肪酸、キリ油脂肪酸が含まれる。
【００２８】
硬化性ポリエステル樹脂の含有量は、第１硬化性樹脂組成物の固形分に対して４０〜７０質量％であることが好ましい。硬化性ポリエステル樹脂の含有量が４０質量％以上であると、塗装金属板の耐食性を高めやすく、７０質量％以下であると、隠ぺい力が低下することによる耐候劣化を抑制しやすい。硬化性ポリエステル樹脂の含有量は、上記観点から、第１硬化性樹脂組成物の固形分に対して５０〜６０質量％であることがより好ましい。
【００２９】
第１硬化性樹脂組成物の固形分とは、溶剤を除く全成分をいう。すなわち、第１硬化性樹脂組成物の固形分に対する量は、第１硬化性樹脂組成物の硬化物からなる第１表層塗膜に対する量と同じである。以下においても、同様である。
【００３０】
（硬化剤）
硬化剤は、硬化性樹脂の種類に応じて選択されうる。例えば、水酸基含有ポリエステル樹脂の硬化剤としては、メラミン化合物やイソシアネート化合物を用いることができる。
【００３１】
メラミン化合物の例には、イミノ基型、メチロールイミノ基型、メチロール基型または完全アルキル基型のメラミン化合物が含まれる。
【００３２】
イソシアネートの例には、ｍ−キシレンジイソシアネート、ナフタレンジイソシアネートなどの芳香族イソシアネート；イソホロンジイソシアネートなどの脂環式イソシアネート；ヘキサメチレンジイソシアネートなどの脂肪族イソシアネートが含まれる。これらのイソシアネート化合物は、ブロックイソシアネートであってもよい。
【００３３】
中でも、低温かつ短時間で焼き付ける観点では、メラミン化合物が好ましい。
【００３４】
硬化剤の含有量は、硬化性ポリエステル樹脂に対して１０〜４０質量％であることが好ましい。硬化剤の含有量が１０質量％以上であると、硬化性樹脂を十分に硬化させうるため、塗装金属板の耐食性を高めやすく、４０質量％以下であると、第１硬化性樹脂組成物の硬化物の柔軟性が損なわれにくい。硬化剤の含有量は、上記観点から、硬化性ポリエステル樹脂に対して２０〜３０質量％であることがより好ましい。
【００３５】
（ワックス粒子）
ワックス粒子は、少なくとも第１表層塗膜の耐傷付き性を高めることができるものであればよく、特に制限されない。中でも、第１表層塗膜は、耐候性を有することが望まれることから、フッ素樹脂粒子と、フッ素樹脂で変性されたポリエチレン粒子Ａ（以下、単に「ポリエチレン粒子Ａ」ともいう）と含み、かつフッ素樹脂で変性されていないポリエチレン粒子（以下、単に「ポリエチレン粒子Ｂ」ともいう）を実質的に含まないことが好ましい。
【００３６】
すなわち、フッ素樹脂で変性されていないポリエチレン粒子Ｂは比重が軽いため、第１表層塗膜の形成時に、第１表層塗膜の表層部に移動しやすく、耐傷付き性は高めやすい。一方で、当該フッ素樹脂で変性されていないポリエチレン粒子Ｂは耐候性が低いため、時間の経過とともに劣化したり、脱落したりしやすく、時間が経過した時の耐傷付き性や耐食性は維持しにくい。これに対し、フッ素樹脂で変性されたポリエチレン粒子Ａ（フッ素樹脂変性ポリエチレン粒子）は、フッ素樹脂で変性されていないポリエチレン粒子Ｂよりは比重が大きいため、第１表層塗膜の表層部に過度には偏在しにくく、第１表層塗膜の全体に均一に分散しやすい。また、これらの粒子は、耐候性に優れている。したがって、時間の経過に伴って第１表層塗膜が減耗しても、良好な耐傷付き性および耐食性を維持しうる。したがって、第１表層塗膜に含まれるワックス粒子は、フッ素樹脂粒子と、フッ素樹脂で変性されたポリエチレン粒子Ａと含み、かつフッ素樹脂で変性されていないポリエチレン粒子Ｂを実質的に含まないことが好ましい。
【００３７】
（フッ素樹脂粒子）
フッ素樹脂粒子の例には、ポリテトラフルオロエチレン粒子が含まれる。
【００３８】
（フッ素樹脂で変性されたポリエチレン粒子Ａ）
フッ素樹脂で変性されたポリエチレン粒子Ａは、例えば酸などで変性された変性ポリエチレン粒子にフッ素樹脂が結合した粒子である。
【００３９】
フッ素樹脂で変性されたポリエチレン粒子Ａを得るための変性ポリエチレン粒子は、特に限定されないが、その例には、酸などで変性された、高密度ポリエチレンや低密度ポリエチレン、酸化ポリエチレンなどの粒子が含まれる。フッ素樹脂で変性されたポリエチレン粒子Ａを得るためのフッ素樹脂は、特に限定されないが、その例には、ポリテトラフルオロエチレンが含まれる。
【００４０】
フッ素樹脂変性ポリエチレン粒子の例には、ＣＥＲＡＦＬＯＵＲ９９６やＣＥＲＡＦＬＯＵＲ９９８（いずれもビックケミー・ジャパン社製）、ＦｌｕｏｒｏＳＬＩＰ２３１（Ｓｈａｍｒｏｃｋ Ｔｅｃｈｎｏｌｏｇｉｅｓ社製）が含まれる。
【００４１】
フッ素樹脂粒子やフッ素樹脂で変性されたポリエチレン粒子Ａなどのワックス粒子の平均粒子径ｄ５０は、特に限定されず、第１表層塗膜の厚みなどに応じて適宜設定される。耐傷付き性を適切に向上させる観点では、ワックス粒子の平均粒子径ｄ５０は、１〜８μｍであることが好ましい。ワックス粒子の平均粒子径ｄ５０が１μｍ以上であると、ワックス粒子が摩擦により消耗しにくく、塗装金属板の耐傷付き性を向上させやすい。一方、ワックス粒子の平均粒子径が８μｍ以下であると、第１表層塗膜から露出したり、脱落したりしにくいため、脱落したワックス粒子による耐傷付き性の低下や、耐食性の低下を十分に抑制できる。なお、ワックス粒子の平均粒子径ｄ５０とは、個数基準の累積粒度分布におけるワックス粒子の５０％粒子径（μｍ）である。
【００４２】
ワックス粒子の平均粒子径ｄ５０は、例えばレーザ回折・散乱法によって測定することができる。すなわち、ワックス粒子の平均粒子径ｄ５０は、例えば、エタノール等の有機溶剤に分散させて、粒度分布測定装置ＳＡＬＤ−７１００（島津製作所社製）を用いて回分セル方式で測定することが可能である。
【００４３】
また、第１表層塗膜中のワックス粒子の平均粒子径ｄ５０は、以下の手順で測定することができる。
１）まず、塗装金属板を切断し、切断面を研摩する。
２）次いで、切断面を電子顕微鏡で観察して、有機塗膜の断面像を得る。
３）次いで、その断面像の視野に存在する全てのワックス粒子について長辺長さおよび短辺長さを測定し、個々の平均粒子サイズを算出する。
４）次いで、粒子サイズが小さいものから粒子数をカウントしていき、全粒子数の５０％になったところの粒径を平均粒子径ｄ５０として算出する。
【００４４】
第１硬化性樹脂組成物におけるフッ素樹脂粒子の含有量は、第１硬化性樹脂組成物の固形分に対して２〜６質量％であることが好ましい。フッ素樹脂粒子の含有量が２質量％以上であると、第１表層塗膜に十分な耐傷付き性（長期的な耐傷付き性も含む）を付与しやすく、６質量％以下であると、脱落したフッ素樹脂粒子による耐傷付き性の低下を抑制しやすい。フッ素樹脂粒子の含有量は、上記観点から、第１硬化性樹脂組成物の固形分に対して３〜６質量％であることがより好ましい。
【００４５】
第１硬化性樹脂組成物におけるフッ素樹脂で変性されたポリエチレン粒子Ａの含有量は、第１硬化性樹脂組成物の固形分に対して０．２〜１．２質量％であることが好ましい。フッ素樹脂で変性されたポリエチレン粒子Ａの含有量が０．２質量％以上であると、第１表層塗膜に十分な耐傷付き性を付与しやすく、１．２質量％以下であると、ポリエチレン粒子Ａの脱落やそれ自体の劣化に起因する腐食を抑制しやすい。フッ素樹脂で変性されたポリエチレン粒子Ａの含有量は、上記観点から、第１硬化性樹脂組成物の固形分に対して０．４〜１．２質量％であることがより好ましい。
【００４６】
なお、第１硬化性樹脂組成物は、前述の通り、フッ素樹脂で変性されていないポリエチレン粒子Ｂを実質的に含まないことが好ましい。フッ素樹脂で変性されていないポリエチレン粒子Ｂは、第１硬化性樹脂組成物の硬化物からなる第１表層塗膜に耐傷付き性を高めやすいが、耐候性が低いからである。フッ素樹脂で変性されていないポリエチレン粒子Ｂを実質的に含まないとは、第１硬化性樹脂組成物の固形分に対する含有量が１質量％以下、好ましくは０．１質量％以下、より好ましくは０質量％であることをいう。
【００４７】
（厚み）
第１表層塗膜の膜厚は、特に限定されないが、ワックス粒子の平均粒子径の２〜１０倍の範囲内であることが好ましい。第１表層塗膜の膜厚がワックス粒子の平均粒子径の２倍以上であると、ワックス粒子が脱落したときに、第１表層塗膜による遮蔽性が顕著に低下し過ぎず、耐食性の低下を抑制しやすい。具体的には、第１表層塗膜の膜厚は、５〜３０μｍ程度でありうる。
【００４８】
第１表層塗膜の膜厚と、第２表層塗膜の膜厚とは、同じであってもよいし、異なっていてもよい。通常は、第１表層塗膜のほうが、高い耐候性や耐食性などが求められることから、第１表層塗膜の膜厚は、第２表層塗膜の膜厚よりも厚いことが好ましい。
【００４９】
１−２−２．第２表層塗膜（裏面側の表層塗膜）
第２表層塗膜は、シャッタースラットとして用いられた場合に、耐傷付き性および耐久性を有することが望まれる。これらの観点から、第２表層塗膜は、相対的に低分子量の硬化性ポリエステル樹脂と、硬化剤と、ワックス粒子とを含む第２硬化性樹脂組成物の硬化物からなることが好ましい。
【００５０】
（硬化性ポリエステル樹脂）
第２硬化性樹脂組成物に含まれる硬化性ポリエステル樹脂の重量平均分子量は、第１硬化性樹脂組成物に含まれる硬化性ポリエステル樹脂の重量平均分子量よりも低いことが好ましい。具体的には、第２硬化性樹脂組成物に含まれる硬化性ポリエステル樹脂の重量平均分子量は、２０００〜６０００であることが好ましい。当該硬化性ポリエステル樹脂の重量平均分子量が２０００以上であると、第２表層塗膜に最低限の可撓性を付与しうるため、成形加工性が損なわれにくく、６０００以下であると、耐傷付き性が損なわれにくい。当該硬化性ポリエステル樹脂の重量平均分子量は、上記観点から、３０００〜５０００であることがより好ましい。硬化性ポリエステルの重量平均分子量の測定は、前述と同様の方法で行うことができる。
【００５１】
硬化性ポリエステル樹脂の種類は、重量平均分子量が上記関係を満たすものであればよく、第１硬化性樹脂組成物に含まれる硬化性ポリエステル樹脂として挙げたものと同様のものを使用することができる。
【００５２】
硬化性ポリエステル樹脂の含有量も、上記と同様の範囲としうる。なお、第２硬化性樹脂組成物の固形分とは、溶剤を除く全成分をいう。すなわち、第２硬化性樹脂組成物の固形分に対する量は、第２硬化性樹脂組成物の硬化物からなる第２表層塗膜に対する量と同じである。以下においても、同様である。
【００５３】
（硬化剤）
硬化剤の種類は、第２硬化性樹脂組成物に含まれる硬化性ポリエステル樹脂を硬化させうるものであればよく、特に制限されない。硬化剤としては、第１硬化性樹脂組成物に含まれる硬化剤として挙げたものと同様のものを使用することができる。硬化剤の含有量も、上記と同様の範囲としうる。
【００５４】
（ワックス粒子）
第２硬化性樹脂組成物に含まれるワックス粒子は、前述と同様に、フッ素樹脂粒子と、フッ素樹脂で変性されたポリエチレン粒子Ａとを含むことが好ましい。
【００５５】
フッ素樹脂粒子およびフッ素樹脂で変性されたポリエチレン粒子Ａは、上記フッ素樹脂粒子および上記フッ素樹脂で変性されたポリエチレン粒子Ａとそれぞれ同義である。
【００５６】
第２硬化性樹脂組成物におけるフッ素樹脂粒子の含有量は、第２硬化性樹脂組成物の固形分に対して２〜６質量％であることが好ましい。フッ素樹脂粒子の含有量が２質量％以上であると、第２表層塗膜に十分な潤滑性を付与しやすく、６質量％以下であると、脱落したフッ素樹脂粒子により第１表層塗膜が傷付くのを抑制しやすい。フッ素樹脂粒子の含有量は、上記観点から、第２硬化性樹脂組成物の固形分に対して３〜６質量％であることがより好ましい。
【００５７】
第２硬化性樹脂組成物におけるフッ素樹脂で変性されたポリエチレン粒子Ａの含有量は、第２硬化性樹脂組成物の固形分に対して０．２〜１．２質量％であることが好ましい。フッ素樹脂で変性されたポリエチレン粒子Ａの含有量が０．２質量％以上であると、第２表層塗膜に十分な潤滑性や耐食性を付与しやすく、１．２質量％以下であると、当該ポリエチレン粒子Ａの脱落や劣化に起因する第１表層塗膜の腐食を抑制しやすい。フッ素樹脂で変性されたポリエチレン粒子Ａの含有量は、上記観点から、第２硬化性樹脂組成物の固形分に対して０．４〜１．２質量％であることがより好ましい。
【００５８】
第２硬化性樹脂組成物におけるワックス粒子の組成は、第１硬化性樹脂組成物におけるワックス粒子の組成と同じであってもよいし、異なってもよい。中でも、第１硬化性樹脂組成物の硬化物からなる第１表層塗膜は、従来よりも可撓性が高いため、当該第１表層塗膜の滑り性を高めて耐傷付き性を高めやすくする観点、および、第２表層塗膜は、第１表層塗膜ほど耐候性は求められない観点などから、第２表層塗膜を構成する第２硬化性樹脂組成物に含まれるワックス粒子は、フッ素樹脂で変性されていないポリエチレン粒子Ｂをさらに含むことが好ましい。
【００５９】
（フッ素樹脂で変性されていないポリエチレン粒子Ｂ）
フッ素樹脂で変性されていないポリエチレン粒子Ｂは、酸などで変性されており、かつフッ素樹脂では変性されていないポリエチレン粒子である。そのような変性ポリエチレン粒子としては、上記フッ素樹脂で変性されたポリエチレン粒子Ａを得るために用いられた変性ポリエチレン粒子と同様の種類および平均粒子径のものを用いることができる。
【００６０】
このように、第２表層塗膜の形成の際に、第２表層塗膜がフッ素樹脂で変性されていないポリエチレン粒子Ｂをさらに含んでいると、当該変性ポリエチレン粒子Ｂは比重が軽いため、第２表層塗膜の形成時に第２表層塗膜の表層部に移動しやすく、第２表層塗膜の滑性を高めやすく、それにより第１表層塗膜を傷付きにくくしうる。また、第２表層塗膜は、第１表層塗膜ほどは太陽光に曝されないため、それによる耐候劣化も生じにくい。また、第２表層塗膜は、フッ素樹脂粒子やフッ素樹脂で変性されたポリエチレン粒子Ａをさらに含むため、時間が経過した時の第２表層塗膜自体の耐傷付き性や耐食性も維持しやすく、それにより、時間が経過した時の第１表層塗膜の耐傷付き性や耐食性も維持しやすい。
【００６１】
フッ素樹脂で変性されていないポリエチレン粒子Ｂの平均粒子径ｄ５０は、特に限定されず、第２表層塗膜の厚みなどに応じて適宜設定される。耐傷付き性を適切に向上させる観点では、当該変性ポリエチレン粒子Ｂの平均粒子径ｄ５０は、耐傷付き性の観点では、フッ素樹脂粒子やフッ素樹脂で変性されたポリエチレン粒子Ａの平均粒子径ｄ５０よりも大きいことが好ましく、５〜２０μｍであることが好ましい。当該ポリエチレン粒子Ｂの平均粒子径ｄ５０が５μｍ以上であると、当該ポリエチレン粒子Ｂが摩擦により消耗しにくく、塗装金属板の耐傷付き性を向上させやすい。一方、当該ポリエチレン粒子Ｂの平均粒子径が２０μｍ以下であると、第２表層塗膜の表面に露出したポリエチレン粒子Ｂの脱落が起こりにくく、当該脱落により第１表層塗膜が傷付くのを抑制しやすい。当該ポリエチレン粒子Ｂの平均粒子径ｄ５０は、前述と同様に定義および測定されうる。
【００６２】
第２硬化性樹脂組成物における、フッ素樹脂で変性されていないポリエチレン粒子Ｂの含有量は、第２硬化性樹脂組成物の固形分に対して０．２〜５質量％であることが好ましい。当該ポリエチレン粒子Ｂの含有量が０．２質量％以上であると、第２表層塗膜に十分な潤滑性を付与しやすく、５質量％以下であると、時間が経過したときの潤滑性や耐食性が損なわれにくい。当該ポリエチレン粒子Ｂの含有量は、上記観点から、第２硬化性樹脂組成物の固形分に対し０．２〜３質量％であることがより好ましい。
【００６３】
本発明では、第１表層塗膜を構成する硬化性ポリエステル樹脂の重量平均分子量を、第２表層塗膜を構成する硬化性ポリエステル樹脂の重量平均分子量よりも高くしている。それにより、第１表層塗膜は、第２表層塗膜よりも高い可撓性（柔軟性）を有するため、第１表層塗膜の成形加工性を高めることができる。一方で、そのような高い可撓性（柔軟性）を有する第１表層塗膜は、耐傷付き性は低くなりやすい。これに対し、第１表層塗膜に含まれるワックス粒子の合計量は、第２表層塗膜に含まれるワックス粒子の合計量よりも多いことが好ましい。
【００６４】
具体的には、第１表層塗膜を構成する第１硬化性樹脂組成物におけるフッ素樹脂粒子とフッ素樹脂で変性されたポリエチレン粒子Ａの合計量の、第１硬化性樹脂組成物の固形分に対する割合をＭ１とし；第２表層塗膜を構成する第２硬化性樹脂組成物におけるフッ素樹脂粒子と、フッ素樹脂で変性されたポリエチレン粒子Ａと、フッ素樹脂で変性されていないポリエチレン粒子Ｂの合計量の、第２硬化性樹脂組成物の固形分に対する割合をＭ２としたとき、比（Ｍ１／Ｍ２）は、例えば１．１以上、好ましくは１．５〜５としうる。
【００６５】
（厚み）
第２表層塗膜の膜厚は、特に限定されず、第１表層塗膜の膜厚と同様の範囲としうる。すなわち、前述の通り、金属板の表面に形成された第１表層塗膜の膜厚と、金属板の裏面に形成された第２表層塗膜の膜厚とは、同じであってもよいし、異なっていてもよい。通常は、第２表層塗膜の膜厚は、第１表層塗膜の膜厚よりも薄いこと（例えば第１表層塗膜の膜厚の４０〜７０％程度）であることが好ましい。
【００６６】
１−３．その他の層
塗装金属板は、前述の通り、第１表層塗膜および第２表層塗膜以外の他の塗膜をさらに有していてもよい。他の塗膜の例には、化成処理皮膜、下塗り塗膜（第１下層塗膜、第２下層塗膜）が含まれる。
【００６７】
１−３−１．化成処理皮膜
金属板には、塗装金属板の耐食性および塗膜密着性（耐傷付き性）を向上させる観点から、化成処理が施されていることが好ましい。すなわち、化成処理皮膜は、金属板への塗膜の密着性や耐食性を向上させる目的で、金属板と第１表層塗膜（または第２表層塗膜）との間に配置されうる。化成処理皮膜の例には、非クロメート系皮膜、およびクロメート系皮膜が含まれる。
【００６８】
非クロメート系皮膜の例には、Ｔｉ−Ｍｏ複合皮膜、フルオロアシッド系皮膜、リン酸塩皮膜、樹脂系皮膜、樹脂およびシランカップリング剤系皮膜、シリカ系皮膜、シリカおよびシランカップリング剤系皮膜、ジルコニウム系皮膜、ならびに、ジルコニウムおよびシランカップリング剤系皮膜などが含まれる。
【００６９】
クロメート系皮膜の例には、塗布型クロメート処理皮膜、およびリン酸−クロム酸系処理クロメート防錆処理皮膜が含まれる。
【００７０】
化成処理皮膜の付着量は、化成処理皮膜の種類に応じて設定されうる。例えば、クロメート皮膜の場合、全Ｃｒ換算付着量が５〜１００ｍｇ／ｍ２となるように付着量を調整すればよい。また、クロムフリーのＴｉ−Ｍｏ複合皮膜の場合、１０〜５００ｍｇ／ｍ２となるように付着量を調整すればよい。また、クロムフリーのフルオロアシッド系皮膜の場合、フッ素換算付着量で０.５〜５００ｍｇ／ｍ２および／または総金属元素換算付着量で０.１〜５００ｍｇ／ｍ２の範囲内となるように付着量を調整すればよい。また、クロムフリーのリン酸塩皮膜の場合、５〜５００ｍｇ／ｍ２となるように付着量を調整すればよい。
【００７１】
１−３−２．第１下層塗膜／第２下層塗膜
第１下層塗膜および第２下層塗膜（これらを「下塗り塗膜」ともいう）は、金属板または化成処理皮膜の表面に形成される。具体的には、第１下層塗膜は、金属板（または化成処理皮膜）と第１表層塗膜との間に配置されうる。第２下層塗膜は、金属板（または化成処理皮膜）と第２表層塗膜との間に配置されうる。これらの下層塗膜は、塗装金属板の耐食性や、第１表層塗膜および第２表層塗膜（上塗り塗膜）の金属板に対する密着性（耐傷付き性）などをそれぞれ向上させうる。
【００７２】
下塗り塗膜は、熱可塑性樹脂を含む樹脂組成物で構成されうる。熱可塑性樹脂の例には、ポリエステル樹脂、アクリル樹脂などが含まれる。
【００７３】
また、下塗り塗膜は、硬化性樹脂と、硬化剤とを含む樹脂組成物の硬化物で構成されてもよい。硬化性樹脂の例には、エポキシ樹脂、硬化性ポリエステル樹脂（例えば、水酸基含有ポリエステル樹脂）、硬化性アクリル樹脂（例えば水酸基含有アクリル樹脂）、フェノール樹脂が含まれる。エポキシ樹脂は、アミノ基などを有する変性エポキシ樹脂であってもよい。中でも、金属板と上塗り塗膜の両方に対して密着性を得やすくする観点では、下塗り塗膜を構成する硬化性樹脂は、エポキシ樹脂であることが好ましい。一方で、エポキシ樹脂の硬化物は比較的硬いことから、加工部の塗膜割れを抑制しやすくする観点では、下塗り塗膜を構成する硬化性樹脂は、硬化性ポリエステル樹脂であることが好ましい。
【００７４】
硬化剤の例には、硬化剤は、硬化性樹脂の種類に応じて適宜選択されうる。例えば、エポキシ樹脂を硬化させるための硬化剤の例には、アミン化合物、酸無水物およびイミダゾール化合物が含まれる。また、水酸基含有アクリル樹脂などの、水酸基を有する硬化性樹脂を硬化させるための硬化剤の例には、メラミン化合物およびイソシアネート化合物が含まれる。
【００７５】
下塗り塗膜は、耐食性を向上させる観点から、防錆顔料を含むことが好ましい。防錆顔料の種類は、特に限定されない。例えば、防錆顔料として、クロム酸ストロンチウムやクロム酸亜鉛などのクロメート系防錆顔料が使用できる。クロメート系防錆顔料は、非クロメート系防錆顔料やポリリン酸塩などとの併用も可能であるが、下塗り塗膜の樹脂成分１００質量部に対するこれらの合計量は、５〜１５０質量部の範囲であることが好ましい。また、特許第３３８９１９１号公報に記載されている、多孔質シリカ粒子にカルシウムイオンをイオン交換により結合させた腐食抑制剤（ａ）を防錆顔料として下塗り塗膜に添加してもよい。この場合は、腐食抑制剤（ａ）からのカルシウムイオンの溶出を抑制する観点から、下塗り塗膜にポリリン酸塩（ｂ）も添加することが好ましい。腐食抑制剤（ａ）とポリリン酸塩（ｂ）との比率は、質量比でａ：ｂ＝６０：４０〜５：９５の範囲内であることが好ましい。また、下塗り塗膜の樹脂成分１００質量部に対する腐食抑制剤（ａ）およびポリリン酸塩（ｂ）の合計量は、５〜１５０質量部の範囲内であることが好ましい。
【００７６】
下塗り塗膜は、耐傷付き性を向上させる観点から、骨材を含むことが好ましい。下塗り塗膜中に骨材を添加して下塗り塗膜の表面粗度を大きくすることで、下塗り塗膜と上塗り塗膜（表層塗膜、第２の表層塗膜）の接触面積が増大し、下塗り塗膜に対する上塗り塗膜の付着強度が向上する。これにより、塗装金属板の耐傷付き性を向上させることができる。骨材の種類は、特に限定されない。例えば、骨材は、アクリル樹脂、ポリウレタン、ポリエステル、メラミン樹脂、尿素樹脂、ポリアミドなどの樹脂からなる粒子；シリカ、ガラス、炭化ケイ素、窒化ホウ素、ジルコニア、アルミナ・シリカなどの無機化合物からなる粒子である。
【００７７】
骨材の粒径は、特に限定されないが、以下の式（１）および式（２）を満たすことが好ましい。以下の式（１）および式（２）において、ｄ１０は、個数基準の累積粒度分布における骨材の１０％粒子径（μｍ）である。ｄ９０は、個数基準の累積粒度分布における骨材の９０％粒子径（μｍ）である。Ｔは、下塗り塗膜における骨材が存在しない部分の膜厚（μｍ）である。以下の式（１）を満たさない場合、下塗り塗膜の表面粗度が小さくなり、耐傷付き性を効果的に向上させることができないおそれがある。以下の式（２）を満たさない場合、下塗り塗膜から骨材が脱離しやすくなり、耐傷付き性が低下してしまうおそれがある。
ｄ１０≧０.６Ｔ  …（１）
ｄ９０＜２.０Ｔ  …（２）
【００７８】
なお、上記式（１）および式（２）の粒径は、例えばコールターカウンター法によって測定されるが、他の測定方法により測定された粒径であっても、上記式（１）および式（２）を満たしていれば、耐傷付き性を効果的に向上させることができる。例えば、下塗り塗膜中の骨材の粒径は、以下の手順で測定されうる。まず、塗装金属板を切断し、切断面を研摩する。次いで、切断面を電子顕微鏡で観察して、下塗り塗膜の断面像を得る。次いで、その断面像の視野に存在する全ての骨材について長辺長さおよび短辺長さを測定し、個々の平均粒子サイズを算出する。次いで、粒子サイズが小さいものから粒子数をカウントしていき、全粒子数の１０％になったところの粒径をｄ１０、９０％になったところの粒径をｄ９０として算出する。
【００７９】
骨材の配合量は、特に限定されないが、下塗り塗膜の固形分に対して１体積％以上かつ１０体積％未満の範囲内が好ましい。合計配合量が１体積％未満の場合、耐傷付き性を効果的に向上させることができないおそれがある。合計配合量が１０体積％以上の場合、防錆顔料の溶出が過剰に阻害され、耐食性が低下してしまうおそれがある。
【００８０】
下塗り塗膜の膜厚は、特に限定されないが、１〜１０μｍの範囲内が好ましい。膜厚が１μｍ未満の場合、耐食性を十分に向上させることができないおそれがある。一方、膜厚が１０μｍ超の場合、塗料の乾燥時にワキが発生しやすくなり、塗装金属板の外観が劣化したり（塗料乾燥時のワキの発生など）、塗装金属板の加工性が低下したりするおそれがある。また、下塗り塗膜の膜厚を１０μｍ超としても、コストに対する効果が小さい。
【００８１】
下塗り塗膜は、公知の方法で形成されうる。例えば、樹脂、防錆顔料および骨材を含む下塗り塗料を塗装原板（金属板）の表面に塗布し、到達板温１５０〜２８０℃で１０〜６０秒間焼き付ければよい。なお、焼き付け温度が１５０℃未満の場合、十分に塗料を焼き付けることができず、下塗り塗膜の機能を十分に発揮させることができないおそれがある。一方、焼き付け温度が２８０℃超の場合、過度の焼き付けにより、下塗り塗膜と上塗り塗膜との間の密着性が低下してしまうおそれがある。下塗り塗料の塗布方法は、特に限定されず、プレコート鋼板の製造に使用されている方法から適宜選択すればよい。そのような塗布方法の例には、ロールコート法、フローコート法、カーテンフロー法、スプレー法などが含まれる。
【００８２】
１−４．層構成
図１は、本発明の一実施の形態に係る塗装金属板１００の構成を示す模式図である。図１に示される塗装金属板１００は、金属板１１０と、金属板１１０の表面（第１面、一方の面ともいう）上に配置された第１下層塗膜１２０および第１表層塗膜１３０と、金属板１１０の裏面（第２面、他方の面ともいう）上に配置された第２下層塗膜１４０および第２表層塗膜１５０とを有する。
【００８３】
第１表層塗膜１３０は、相対的に高分子量の硬化性ポリエステル樹脂と、フッ素樹脂粒子１６０と、フッ素樹脂で変性されたポリエチレン粒子Ａ１７０とを含み、かつフッ素樹脂で変性されていないポリエチレン粒子Ｂ１８０を含んでいない第１硬化性樹脂組成物の硬化物からなる。
【００８４】
第２表層塗膜１５０は、相対的に低分子量の硬化性ポリエステル樹脂と、フッ素樹脂粒子１６０と、フッ素樹脂で変性されたポリエチレン粒子Ａ１７０と、フッ素樹脂で変性されていないポリエチレン粒子Ｂ１８０とを含む第２硬化性樹脂組成物からなる。
【００８５】
本発明の塗装金属板は、成形加工性と耐傷付き性とを高度に両立することができ、かつ長期間にわたり耐傷付き性および耐食性の低下を抑制できる。そのため、本発明の塗装金属板は、シャッターのスラット（シャッタースラット）に好適である。
【００８６】
２．塗装金属板の製造方法
塗装金属板は、公知の方法で製造することができる。例えば、塗装金属板は、１）金属板の一方の面に、第１硬化性樹脂組成物の塗膜を形成する工程と、２）当該第１硬化性樹脂組成物を硬化させて（焼き付けて）、第１硬化性樹脂組成物の硬化物からなる第１表層塗膜を形成する工程と、３）金属板の他方の面に、第２硬化性樹脂組成物の塗膜を形成する工程と、４）当該第２硬化性樹脂組成物を硬化させて（焼き付けして）、第２硬化性樹脂組成物の硬化物からなる第２表層塗膜を形成する工程とを経て製造することができる。
【００８７】
１）の工程について
金属板の一方の面上に、第１硬化性樹脂組成物の塗膜を形成する。
【００８８】
塗布される第１硬化性樹脂組成物は、上記した成分以外にも溶剤などの他の成分をさらに含んでもよい。溶剤の例には、トルエン、キシレンなどの炭化水素、酢酸エチル、酢酸ブチルなどのエステル、セロソルブなどのエーテル、および、メチルイソブチルケトン、メチルエチルケトン、イソホロン、シクロヘキサノンなどのケトンが含まれる。
【００８９】
第１硬化性樹脂組成物の塗布は、プレコート鋼板の製造に使用されている方法から適宜選択して行えばよい。そのような塗布方法の例には、ロールコート法、フローコート法、カーテンフロー法、スプレー法などが含まれる。
【００９０】
２）の工程（焼き付け工程）について
金属板の一方の面上に付与した第１硬化性樹脂組成物を、硬化させる（焼き付ける）。例えば、第１硬化性樹脂組成物から溶剤を揮発させるとともに、焼き付けして、第１硬化性樹脂組成物を硬化させる。それにより、第１硬化性樹脂組成物の硬化物からなる第１表層塗膜を得る。
【００９１】
第１硬化性樹脂組成物の硬化（焼き付け）は、加熱による焼き付けによって行うことができる。具体的には、第１硬化性樹脂組成物の硬化（焼き付け）は、例えば到達板温２００〜２８０℃で２０〜８０秒間行うことが好ましい。このとき、第１硬化性樹脂組成物を塗布してから焼き付けを開始するまでの時間は、２０秒以内が好ましく、１０秒以内がより好ましい。金属板に塗布された第１硬化性樹脂組成物中では、ワックス粒子が時間の経過とともに塗膜の表面に向かって移動するため、第１硬化性樹脂組成物を塗布してから焼き付けを開始するまでの時間を適度に短くすることで、ワックス粒子が上塗り塗膜の表面近傍に過度に濃化しないようにすることができる。なお、焼き付け温度が２００℃以上であると、短時間で十分に塗料を焼き付けしやすいため、フッ素樹脂変性ポリエチレン粒子を使用しても、上塗り塗膜の表面近傍に、当該フッ素樹脂変性ポリエチレン粒子を過度には濃化させないようにすることができる。一方、焼き付け温度が２８０℃以下であると、過度の焼き付けによる樹脂の酸化劣化を生じにくいため、成形加工性や耐候性、耐食性などの特性が十分に発揮されやすい。
【００９２】
３）の工程について
金属板の他方の面上に、第２硬化性樹脂組成物の塗膜を形成する。塗膜の形成は、上記３）の工程と同様の方法で行うことができる。
【００９３】
４）の工程（焼き付け工程）について
金属板の他方の面上に付与した第２硬化性樹脂組成物を硬化させる（焼き付ける）。それにより、第２硬化性樹脂組成物の硬化物からなる第２表層塗膜を得る。
【００９４】
第２硬化性樹脂組成物の硬化（焼き付け）は、上記４）の工程と同様の方法で行うことができる。
【００９５】
１）の工程と３）の工程は、別工程として行ってもよいし、同時に行ってもよい。同様に、２）の工程と４）の工程は、別工程として行ってもよいし、同時に行ってもよい。
【００９６】
５）他の工程について
塗装金属板の製造方法は、必要に応じて上記以外の他の工程をさらに含んでいてもよい。他の工程の例には、化成処理皮膜を形成する工程や下塗り塗膜を形成する工程が含まれる。
【００９７】
５−１）化成処理皮膜を形成する工程
化成処理は、公知の方法で実施されうる。例えば、化成処理液をロールコート法、スピンコート法、スプレー法などの方法で金属板の表面に塗布し、水洗せずに乾燥させればよい。乾燥温度および乾燥時間は、水分を蒸発させることができれば特に限定されない。生産性の観点からは、乾燥温度は、到達板温で６０〜１５０℃であることが好ましく、乾燥時間は、２〜１０秒であることが好ましい。
【００９８】
５−２）下塗り塗膜を形成する工程
下塗り塗膜は、公知の方法で形成されうる。例えば、下塗り塗料（下塗り塗膜を構成する上記硬化性樹脂組成物など）を、塗装金属板の表面に塗布し、到達板温１５０〜２８０℃で１０〜６０秒間焼き付ければ（硬化させれば）よい。
【００９９】
下塗り塗料は、必要に応じて溶剤などをさらに含んでいてもよい。下塗り塗料の塗布は、上塗り塗膜の塗布に使用されている方法から適宜選択して行うことができる。
【０１００】
下塗り塗料の焼き付けは、到達板温１５０〜２８０℃で１０〜６０秒間行うことが好ましい。なお、焼き付け温度が１５０℃以上であると、十分に塗料を焼き付けることができ、下塗り塗膜としての機能を十分に発揮しやすい。一方、焼き付け温度が２８０℃以下であると、過度の焼き付けによる、下塗り塗膜と上塗り塗膜との間の密着性の低下を抑制しやすい。
【０１０１】
３．シャッタースラットおよびシャッター
図２は、巻いたときのシャッター２００を示す部分断面図である。図３Ａは、図２のシャッター２００を構成するシャッタースラット２１０を示す断面図であり、図３Ｂは、図３Ａの部分拡大断面図である。なお、図２および３では、図１の塗装金属板１００を用いる例で示したが、本発明の塗装金属板であればよく、これに限定されない。また、図２および３では、断面のハッチングは省略している。
【０１０２】
シャッター２００は、複数のシャッタースラット２１０を回動可能に連結したものである（図２参照）。シャッタースラット２１０は、図１の塗装金属板１００を含む。具体的には、シャッタースラット２１０は、シャッター２００にしたときに、屋外側（表側）に第１表層塗膜１３０が位置し、屋内側（裏側）に第２表層塗膜１５０が位置するように構成されている（図３Ａ参照）。
【０１０３】
そして、シャッター２００を巻き取ると、外側のシャッタースラット２１０Ｘ（シャッタースラットＸ）の第２表層塗膜１５０と、内側のシャッタースラット２１０Ｙ（シャッタースラットＹ）の第１表層塗膜１３０とが、摺動可能に接触するように構成されている（図２参照）。そして、シャッタースラット２１０Ｘとシャッタースラット２１０Ｙとが摺動したときに、シャッタースラット２１０Ｘの第２表層塗膜１５０における接触部位は、当該第２表層塗膜１５０上において実質的に移動せず、シャッタースラット２１０Ｙの第１表層塗膜１３０における接触部位は、当該第１表層塗膜１３０上において移動するように構成されている。
【０１０４】
具体的には、シャッタースラット２１０Ｘは、他のシャッタースラット２１０と連結されるための２つのカール部２２０および２３０と、それらの間に延在する主面部２４０とを有する（図２参照）。
【０１０５】
そして、シャッタースラット２１０Ｘのカール部２２０は、他のシャッタースラット２１０のカール部２３０と嵌合され、シャッタースラット２１０Ｘのカール部２３０は、他のシャッタースラット２１０のカール部２２０と嵌合されることで、連結される（図２参照）。当該連結は、例えばシャッタースラット２１０Ｘのカール部２２０の表面（第２表層塗膜１５０）が裏側に露出するように行われている（図２参照）。それにより、シャッター２００を巻き取ると、シャッタースラット２１０Ｘのカール部２２０の露出面（第２表層塗膜１５０）が、シャッタースラット２１０Ｙの主面２４０（第１表層塗膜１３０）と摺動可能に接触する。
【０１０６】
このようなシャッター２００を、例えば図２に示されるように巻き取ると、前述の通り、シャッタースラット２１０Ｘとシャッタースラット２１０Ｙとが摺動したときに、シャッタースラット２１０Ｘのカール部２２０（第２表層塗膜１５０）の接触部位は、当該カール部２２０（第２表層塗膜１５０）上において実質的に移動しないのに対し、シャッタースラット２１０Ｙの主面２４０（第１表層塗膜１３０）の接触部位は、当該主面２４０（第１表層塗膜１３０）上において移動（スライド）する。そのため、シャッタースラット２１０Ｘのカール部２２０の露出面（すなわち、第２表層塗膜１５０）は、シャッタースラット２１０Ｙの主面２４０（すなわち、第１表層塗膜１３０）よりも軟質であると、短期間で摩耗しやすく、それにより、シャッタースラット２１０Ｙの主面２４０（第１表層塗膜１３０）に傷が付きやすい。
【０１０７】
これに対して本発明では、シャッタースラット２１０Ｘのカール部２２０の露出面（第２表層塗膜１５０）が、シャッタースラット２１０Ｙの主面２４０（第１表層塗膜１３０）よりも適度に硬質である。そのため、シャッタースラット２１０Ｘのカール部２２０の露出面（第２表層塗膜１５０）が、短期間で摩耗しにくく、それにより、シャッタースラット２１０Ｙの主面２４０（第１表層塗膜１３０）に傷が付きにくくすることができる。
【実施例】
【０１０８】
以下、本発明について実施例を参照して詳細に説明するが、本発明はこれらの実施例により限定されない。
【０１０９】
１．第１表層塗膜／第２表層塗膜の材料
（硬化性ポリエステル樹脂）
ポリエステルＡ：日本ペイント・インダストリアルコーティングス社製ＳＲＦ−Ｖ（水酸基含有ポリエステル／メラミン系硬化剤）、重量平均分子量１１０００
ポリエステルＢ：日本ペイント・インダストリアルコーティングス社製ＮＹＶ（水酸基含有ポリエステル／メラミン系硬化剤）、重量平均分子量３０００
ポリエステルＣ：日本ペイント・インダストリアルコーティングス社製ＮＳＣ２５０ＨＱ（水酸基含有ポリエステル／メラミン系硬化剤）、重量平均分子量３０００
【０１１０】
ポリエステルＡ〜Ｃの重量平均分子量（Ｍｗ）は、以下の方法で測定した。
【０１１１】
〔重量平均分子量〕
ポリエステルの重量平均分子量は、ＪＩＳ Ｋ ０１２４−２０１１に準じ、ゲルパーミエーションクロマトグラフで測定したクロマトグラムから標準ポリスチレンの分子量を基準にして算出した。
【０１１２】
（ワックス粒子）
（１）フッ素樹脂粒子
ＰＴＦＥ：ポリテトラフルオロエチレン粒子（ルブロンＬ−２；ダイキン工業株式会社）、平均粒子径ｄ５０：３.５μｍ
【０１１３】
（２）フッ素樹脂で変性されたポリエチレン粒子Ａ
ＰＴＦＥ変性ＰＥ：ＰＴＦＥ変性ポリエチレン粒子（ＣＥＲＡＦＬＯＵＲ ９９８、ビックケミー・ジャパン社製、変性ポリエチレン粒子にポリテトラフルオロエチレンが結合したワックス粒子）、平均粒子径ｄ５０：５μｍ
【０１１４】
（３）フッ素樹脂で変性されていないポリエチレン粒子Ｂ
ＰＥ：フッ素樹脂以外の化合物で変性され、かつフッ素樹脂で変性されていないポリエチレン粒子（ＣＥＲＡＦＬＯＵＲ ９５０、ビックケミー・ジャパン社製）、平均粒子径ｄ５０：９μｍ
【０１１５】
ワックス粒子の平均粒子径ｄ５０は、以下の方法で測定した。
【０１１６】
（平均粒子径ｄ５０）
ワックス粒子の平均粒子径ｄ５０は、例えばレーザ回折・散乱法によって測定することができる。すなわち、ワックス粒子の平均粒子径ｄ５０は、例えば、エタノール等の有機溶剤に分散させて、粒度分布測定装置ＳＡＬＤ−７１００（島津製作所社製）を用いて回分セル方式で測定することが可能である。
【０１１７】
２．塗装金属板の作製と評価
（金属板の準備）
塗装原板として、板厚０.５ｍｍの溶融Ｚｎ−６質量％Ａｌ−３質量％Ｍｇ系合金めっき鋼板（基材：ＳＰＣＣ、両面めっき付着量：１４０ｇ／ｍ２）を準備した。
【０１１８】
（化成処理皮膜の形成）
塗装原板の両面を酸洗（４％塩酸）および水洗した後、酸系の表面調整処理液（ＮＰＣ７００；日本ペイント株式会社）を塗布し、さらに湯洗し、乾燥させた。表面調整した塗装原板の両面に、クロメート処理液（ＮＲＣ３００；日本パーカライジング株式会社）をＣｒ換算付着量がそれぞれ４０ｍｇ／ｍ２となるようにバーコーターでさらに塗布し、１００℃で１５秒間加熱して、化成処理皮膜を形成した。
【０１１９】
（下塗り塗膜の形成）
（１）第２下層塗膜（裏面側の下塗り塗膜）の形成
化成処理した塗装原板の第２面（裏面）に、エポキシ樹脂系の下塗り塗料（ファインタフＣ；日本ペイント・インダストリアルコーティングス株式会社）をバーコーターで塗布し、到達板温２１０℃で５０秒間焼き付けて、膜厚５μｍの下塗り塗膜（第２下層塗膜）を形成した。下塗り塗料は、防錆顔料としてクロム酸ストロンチウムを、骨材としてシリカ粒子を含んでいる。
【０１２０】
（２）第１下層塗膜（表面側の下塗り塗膜）の形成
次いで、化成処理した塗装原板の第１面（表面）に、第２面に塗布したものと同じ下塗り塗料をバーコーターで塗布し、到達板温２１０℃で５０秒間焼き付けて、膜厚５μｍの下塗り塗膜（第１下層塗膜）を形成した。
【０１２１】
（上塗り塗膜の形成）
（１）第２表層塗膜（裏面側の上塗り塗膜）の形成
また、第２下層塗膜の表面に、表１〜３に示される組成の裏面用上塗り塗料（第２硬化性樹脂組成物）をバーコーターで塗布し、到達板温２２０℃で６０秒間焼き付けて、膜厚７μｍの上塗り塗膜（第２表層塗膜）を形成した。
【０１２２】
（２）第１表層塗膜（表面側の上塗り塗膜）の形成
次いで、第１下層塗膜の表面に、表１〜３に示される組成の表面用上塗り塗料（第１硬化性樹脂組成物）をバーコーターで塗布し、到達板温２２０℃で６０秒間焼き付けて、膜厚１３μｍの上塗り塗膜（第１表層塗膜）を形成した。
【０１２３】
得られた塗装金属板１〜２２（本発明）の第１表層塗膜および第２表層塗膜の組成を表１に示し、塗装金属板２３〜３８（比較例）の第１表層塗膜および第２表層塗膜の組成を表２に示し、塗装金属板３９〜５６（比較例）の第１表層塗膜および第２表層塗膜の組成を表１に示す。表１〜３において、ワックス粒子の含有量（質量％）は、表層塗膜（塗料の固形分）に対する含有量（質量％）を示す。
【０１２４】
【表１】
2020163636.tif 000003
【０１２５】
【表２】
2020163636.tif 000004
【０１２６】
【表３】
2020163636.tif 000005
【０１２７】
（評価）
得られた塗装金属板１〜５６の耐傷付き性および耐久性を、以下の方法で評価した。
【０１２８】
（１）耐傷付き性試験
長さ１８００ｍｍの塗装金属板を１００ｍｍ幅に切断し、１３段ロール成形機を用いて、図３に示されるような形状（図３Ａの長さＬは７０ｍｍ）のシャッタースラットに成形した。成形されたシャッタースラットの中央１２６０ｍｍ部分をさらに切り出し、３６本のスラットを連結してシャッターを作製した。得られたシャッターを電動式軽量シャッターに設置するとともに、シャッター最下部に１２ｋｇの錘を取り付けて、４ｍ／分の速度で３０００回の開閉を実施した。
【０１２９】
耐傷付き性の評価は、５００回開閉毎に行い、上塗り塗膜（第１表層塗膜）の傷発生状態を評価した。そして、上塗り塗膜の傷がごく軽微な場合を「◎」、軽微な場合を「○」、著しい傷が発生した場合を「△」、下塗り塗膜またはめっき鋼板が露出した場合を「×」と評価した。
２０００回開閉した時点で評価が「◎」もしくは「○」であれば、その塗装金属板はシャッターでの実使用に必要な耐久性を有していると判断した。また、３０００回開閉の前に評価が「×」となった時点で試験を終了した。
【０１３０】
塗装金属板１〜２２（本発明）の耐傷付き性試験の評価結果を表４に示し、塗装金属板２３〜３８（比較例）の耐傷付き性試験の評価結果を表５に示し、塗装金属板３９〜５６（比較例）の耐傷付き性試験の評価結果を表６に示す。
【０１３１】
【表４】
2020163636.tif 000006
【０１３２】
【表５】
2020163636.tif 000007
【０１３３】
【表６】
2020163636.tif 000008
【０１３４】
表４に示されるように、高分子量ポリエステルと、ＰＴＦＥを２〜６質量％と、ＰＴＦＥ変性ＰＥを０．２〜１．２質量％とを含む第１表層塗膜（表側）と、低分子量ポリエステル樹脂と、ＰＥを０〜０．５質量％、ＰＴＦＥを２〜６質量％、ＰＴＦＥ変性ＰＥを０．２〜１．２質量％を含む第２表層塗膜（裏面側）とを有する塗装金属板１〜２２（本発明）は、シャッターの開閉による耐傷付き性に優れることがわかる。
【０１３５】
具体的には、樹脂として、第１表層塗膜（表側）がポリエステルＡの場合、第２表層塗膜（裏面側）に同じポリエステルＡを使用した塗装金属板（比較例）よりも、ポリエステルＢを用いた塗装金属板（本発明）のほうが、耐傷付き性に優れることがわかる（塗装金属板１と４４との対比、塗装金属板１と５３との対比、塗装金属板２０と４５との対比、塗装金属板２０と５４との対比）。
通常、シャッターの開閉による傷付きは、カールした裏面側の塗膜が表側の塗膜に接触する形となるため、裏面側は線接触、表面側は面接触のような形となる。このような、摺動面の面積の違いから、裏面側の塗膜が軟質すぎると裏面側の塗膜が短期で摩耗し、表面側の塗膜の傷発生を加速させていると考えられる。
【０１３６】
また、表５および６に示されるように、ワックスの種類および含有量に応じて、耐傷付き性に大きな影響を及ぼすこともわかる。ワックスの添加がない構成では、５００回の開閉で下塗り塗膜の露出が確認された。ワックスの添加量は多いほうが耐傷付き性に優れる傾向にあるが、ＰＴＦＥを８質量％添加した構成や、ＰＴＦＥ変性ＰＥを１．５質量％添加した構成では、耐傷付き性が逆に低下した（塗装金属板２４、２５、３０、２８、２９および３２）。傷部を観察した結果、摩耗によって脱落したＰＴＦＥが、塗膜に押し込まれ、傷の発生する原因となっていることがわかった。
【０１３７】
さらに、第２表層塗膜（裏面側）がＰＥ（フッ素樹脂で変性されていないポリエチレン粒子Ｂ）を含むことで、耐傷付き性が向上することがわかる（塗装金属板６と１７との対比、塗装金属板７と１８との対比、塗装金属板８と１９との対比）。
【０１３８】
さらに、第１表層塗膜（表側）中のＰＴＦＥ変性ＰＥの含有量（またはワックスの合計量）を多くすることで、耐傷付き性がさらに向上することがわかる（塗装金属板１、４および５の対比）。
【０１３９】
（２）耐久性試験
得られた塗装金属板について、シャッターでの実使用を想定した耐久性を評価した。屋外で使用されるシャッターは、（Ａ）シャッターの開閉による塗膜への傷付き、（Ｂ）耐候劣化による塗膜の減耗、および（Ｃ）塩害および降雨による腐食、に繰り返し曝される。この点を考慮して、（ａ）耐傷付き性試験、（ｂ）耐候性試験、および（ｃ）促進耐食性試験、の組み合わせを繰り返すことで、塗装金属板の耐久性を評価した。
【０１４０】
（ａ）耐傷付き性試験
上記「（１）耐傷付き性試験」と同じ条件で、軽量シャッター材の開閉を行った。耐久性試験では、開閉による傷がスラット中央部となる段を予め特定し、その１段のスラットを評価した。評価用スラットは、耐候性、耐食性試験が行えるよう、中央部３００ｍｍを事前に切り出し、シャッター組み込み時に裏面側からテープで左右のスラットとつなぎ止め、開閉を行った。耐久性試験１サイクル内における開閉回数は５００回とした。
【０１４１】
（ｂ）耐候性試験
ＪＩＳ Ｂ ７７５３：２００７（サンシャインカーボンアーク灯式の耐光性試験機および耐候性試験機）に準拠した耐候性試験を行うことで、塗膜の耐候劣化を促進させた。ブラックパネル温度は６３℃とし、噴霧条件は１２０分サイクルとした。耐久性試験１サイクル内における耐候性試験の試験時間は１２０時間とした。
【０１４２】
（ｃ）促進耐食性試験
ＪＩＳ Ｋ ５６００−７−９：２００６（サイクル腐食試験方法−塩水噴霧／乾燥／湿潤）に準拠した促進耐食性試験を行うことで、腐食を促進させた。サイクル条件は、サイクルＡ（８時間／サイクル）とした。耐久性試験１サイクルにおける促進耐食性試験の試験時間は９６時間（１２サイクル）とした。
【０１４３】
上記（ａ）、（ｂ）および（ｃ）を順に１回ずつ行うことを１サイクルとし、１サイクルごとに第１面（表面）の上塗り塗膜の傷の発生状態および塗装金属板の第１面（表面）における加工部および傷付き部の錆の発生状態を観察した。
【０１４４】
上塗り塗膜の傷および錆の発生が無い場合を「○」、軽微な傷または錆が発生した場合を「△」、著しい傷または錆が発生した場合を「×」と評価した。４サイクル繰り返した時点で傷付き部および加工部いずれも「○」であれば、その塗装金属板はシャッターでの実使用に必要な耐久性を有していると判断した。試験は、傷付き部で「×」と評価した時点または５サイクル繰り返した時点で終了した。
【０１４５】
塗装金属板１〜２２（本発明）の耐久性試験の評価結果を表７に示し、塗装金属板２３〜３８（比較例）の耐久性試験の評価結果を表８に示し、塗装金属板３９〜５６（比較例）の耐久性試験の評価結果を表９に示す。
【０１４６】
【表７】
2020163636.tif 000009
【０１４７】
【表８】
2020163636.tif 000010
【０１４８】
【表９】
2020163636.tif 000011
【０１４９】
表７に示されるように、高分子量ポリエステル樹脂と、ＰＴＦＥ２〜６質量％と、ＰＴＦＥ変性ＰＥを０．２〜１．２質量％とを含む第１表層塗膜（表側）と、低分子量ポリエステル樹脂と、ＰＥを０〜０．５質量％、ＰＴＦＥを２〜６質量％と、ＰＴＦＥ変性ＰＥを０．２〜１．２質量％を含む第２表層塗膜（裏面側）とを有する塗装金属板１〜２２（本発明）は、耐久性にも優れることがわかる。これは、高分子量ポリエステル樹脂を用いることにより、優れた加工部耐食性が得られやすく、ワックスの組成の調整により、シャッター開閉傷部の耐食性が特に向上したためと考えられる。
【０１５０】
一方、表８および９に示されるように、上記構成を有しない塗装金属板２３〜５６（比較例）は、傷付き部の耐食性で４サイクル「○」の評価となった水準はなく、第１表層塗膜（表側）に低分子量ポリエステル樹脂をベースとした塗膜では、１サイクル目で加工部からの錆が確認された。第１表層塗膜（表側）にＰＥを０．２質量％添加した水準では、ＰＥの耐候劣化によるワックスの消失が確認され、ワックス消失部からの腐食が認められた。
【０１５１】
耐傷付き性試験および耐久性試験の結果を、表１０〜１２にまとめた。表１０〜１２において、いずれの試験でも「○」または「◎」である場合を「○」、ひとつの試験でも「×」がある場合を「×」とした。
【０１５２】
【表１０】
2020163636.tif 000012
【０１５３】
【表１１】
2020163636.tif 000013
【０１５４】
【表１２】
2020163636.tif 000014
【０１５５】
表１０に示されるように、高分子量ポリエステルと、ＰＴＦＥを２〜６質量％と、ＰＴＦＥ変性ＰＥを０．２〜１．２質量％とを含む第１表層塗膜（表側）と、低分子量ポリエステル樹脂と、ＰＥを０〜０．５質量％と、ＰＴＦＥを２〜６質量％と、ＰＴＦＥ変性ＰＥを０．２〜１．２質量％とを含む第２表層塗膜（裏面側）とを有する塗装金属板１〜２２（本発明）は、シャッター開閉に対する良好な耐傷付き性と、良好な耐久性とを両立できることがわかる。
【０１５６】
一方、表１１および１２に示されるように、上記構成を有しない塗装金属板２３〜５６（比較例）は、耐傷付き性と耐久性とを両立できず、シャッターに必要な性能を有していないことがわかる。
【産業上の利用可能性】
【０１５７】
本発明の塗装金属板は、成形加工性と耐傷付き性とを高度に両立することができ、かつ長期間にわたり耐傷付き性および耐食性の低下を抑制できる。したがって、本発明の塗装金属板は、シャッタースラットならびにシャッターに好適である。
【符号の説明】
【０１５８】
１００  塗装金属板
１１０  金属板
１２０  第１下層塗膜
１３０  第１表層塗膜
１４０  第２下層塗膜
１５０  第２表層塗膜
１６０  フッ素樹脂粒子
１７０  フッ素樹脂で変性されたポリエチレン粒子Ａ
１８０  フッ素樹脂で変性されていないポリエチレン粒子Ｂ
２００  シャッター
２１０、２１０Ｘ、２１０Ｙ  シャッタースラット
２２０、２３０  カール部
２４０  主面部
【図１】
2020163636.tif 000015
【図２】
2020163636.tif 000016
【図３】
2020163636.tif 000017